ИЗДЕЛИЕ ИЗ СТАЛИ С ВЫСОКОЙ ТЕМПЕРАТУРОЙ УКРУПНЕНИЯ АУСТЕНИТНЫХ ЗЕРЕН И СПОСОБ ЕГО ПРОИЗВОДСТВА

1. Изделие из стали с высокой температурой укрупнения аустенитных зерен, изготовленное из стальной ленты, произведенной непрерывным литьем с помощью стадий, включающих:
монтаж пары охлаждаемых литейных валков, между которыми имеется зазор, а также ограничивающих перегородок, примыкающих к концам зазора;
введение расплавленной низкоуглеродистой стали, имеющей содержание общего кислорода, по крайней мере, 100 частей на миллион и содержание свободного кислорода от 30 до 50 частей на миллион, между парой литейных валков для создания литейной ванны между литейными валками;
вращение в противоположных направлениях литейных валков и затвердевание расплавленной стали с образованием металлических корочек на поверхностях литейных валков с уровнями содержаний оксидных включений, отражающими содержание общего кислорода в расплавленной стали, чтобы способствовать образованию тонкой стальной ленты; и
формование затвердевшей тонкой стальной ленты в зазоре между литейными валками из указанных затвердевших корочек.
2. Изделие по п.1, в котором расплавленная сталь в литейной ванне имеет содержание углерода в диапазоне от 0,001% до 0,1% по массе, содержание марганца в диапазоне от 0,20% до 2,0% по массе и содержание кремния в диапазоне от 0,0% до 10% по массе.
3. Изделие по п.1 или 2, в котором расплавленная сталь в литейной ванне имеет содержание алюминия порядка 0,01% или менее по массе.
4. Изделие по п.1 или 2, в котором расплавленная сталь в литейной ванне имеет содержание общего кислорода от 100 частей на миллион до 250 частей на миллион.
2
2
3
3
3
5. Изделие по п.1 или 2, в котором расплавленная сталь содержит оксидные включения, включающие любой один или более из MnO, SiO и AlO, распределенные в стали с плотностью включений в диапазоне от 2 г/см до 4 г/см.
6. Изделие по п.5, в котором большинство включений имеют размер в диапазоне от 2 до 12 микрон.
7. Изделие по п.1 или 2, в котором содержание серы в расплавленной стали равно менее чем 0,01% по массе.
8. Изделие по п.1 или 2, в котором стадии, кроме того, включают:
рафинирование расплавленной стали перед формированием литейной ванны путем нагревания стальной шихты и шлакообразующего материала с образованием расплавленной стали, покрытой шлаком, содержащим оксиды кремния, марганца и кальция;
перемешивание расплавленной стали путем введения в расплавленную сталь инертного газа, чтобы вызвать десульфурацию, и затем
введение кислорода, чтобы получить расплавленную сталь, имеющую содержание общего кислорода более чем 100 частей на миллион и содержание свободного кислорода от 30 до 50 частей на миллион.
9. Изделие по п.8, в котором при десульфурации уменьшается содержание серы в расплавленной стали до менее чем 0,01% по массе.
2
2
3
10. Изделие по п.8 или 9, в котором затвердевшая сталь представляет собой раскисленную кремнием/марганцем сталь, и включения включают в себя любой один или более из MnO, SiO и AlO.
11. Изделие по п.8, в котором большинство включений имеют размер в диапазоне от 2 до 12 микрон.
12. Изделие по п.8, в котором затвердевшая сталь имеет содержание общего кислорода в диапазоне от 100 частей на миллион до 250 частей на миллион.
13. Изделие из стали с высокой температурой укрупнения аустенитных зерен, изготовленное из стальной ленты, произведенной непрерывным литьем с помощью стадий, включающих:
монтаж пары охлаждаемых литейных валков, между которыми имеется зазор, и ограничивающих перегородок, примыкающих к концам зазора;
введение расплавленной низкоуглеродистой стали, имеющей содержание общего кислорода, по крайней мере, 70 частей на миллион и содержание свободного кислорода от 20 до 60 частей на миллион, между парой литейных валков, чтобы создать литейную ванну между литейными валками;
вращение в противоположных направлениях литейных валков и затвердевание расплавленной стали с образованием металлических корочек на поверхностях литейных валков с уровнями содержания оксидных включений, определяемых содержанием общего кислорода в расплавленной стали, чтобы способствовать образованию тонкой стальной ленты; и
формование затвердевшей тонкой стальной ленты в зазоре между литейными валками из указанных затвердевших корочек.
14. Изделие по п.13, в котором расплавленная сталь в литейной ванне имеет содержание углерода в диапазоне от 0,001% до 0,1% по массе, содержание марганца в диапазоне от 0,20% до 2,0% по массе и содержание кремния в диапазоне от 0,0% до 10% по массе.
15. Изделие по п.13, в котором расплавленная сталь в литейной ванне имеет содержание алюминия порядка 0,01% или менее по массе.
16. Изделие по любому из п.п.13-15, в котором расплавленная сталь в литейной ванне имеет содержание общего кислорода от 100 частей на миллион до 250 частей на миллион.
2
2
3
3
3
17. Изделие по любому из п.п.13-15, в котором расплавленная сталь содержит оксидные включения, включающие в себя любой один или более из MnO, SiO и AlO, распределенные в стали с плотностью включений в диапазоне от 2 г/см до 4 г/см.
18. Изделие по п.17, в котором большинство оксидных включений имеют размер в диапазоне от 2 до 12 микрон.
19. Изделие по любому из п.п.13-15, в котором содержание серы в расплавленной стали равно менее чем 0,01% по массе.
20. Изделие по любому из п.п.13-15, в котором стадии, кроме того, включают:
рафинирование расплавленной стали перед формированием литейной ванны посредством нагревания стальной шихты и шлакообразующего материала с образованием расплавленной стали, покрытой шлаком, содержащим оксиды кремния, марганца и кальция;
перемешивание расплавленной стали путем введения в расплавленную сталь инертного газа, чтобы вызвать десульфурацию, и затем
введение кислорода, чтобы получить расплавленную сталь, имеющую содержание общего кислорода более чем 100 частей на миллион и содержание свободного кислорода от 30 до 50 частей на миллион.
21. Изделие по п.20, в котором при десульфурации уменьшается содержание серы в расплавленной стали до менее чем 0,01% по массе.
2
2
3
22. Изделие по п.20 или 21, в котором затвердевшая сталь представляет собой раскисленную кремнием/марганцем сталь, и включения включают в себя любой один или более из MnO, SiO и AlO.
23. Изделие по п.22, в котором большинство включений имеют размер в диапазоне от 2 до 12 микрон.
24. Изделие по п.20 или 21, в котором затвердевшая сталь имеет содержание общего кислорода в диапазоне от 100 частей на миллион до 250 частей на миллион.
2
25. Тонкая стальная лента с высокой температурой укрупнения аустенитных зерен, произведенная двухвалковым литьем с толщиной менее чем 5 мм и сформованная из затвердевшей стали, содержащей затвердевшие оксидные включения, распределенные так, что поверхностные области ленты до глубины в 2 микрона от поверхности содержат такие включения с плотностью на единицу площади, равной, по крайней мере, 120 включений/мм.
2
2
3
26. Тонкая стальная лента по п.25, в которой большая часть затвердевшей стали представляет собой раскисленную кремнием/марганцем сталь, и включения включают в себя любой один или более из MnO, SiO и AlO.
27. Тонкая стальная лента по п.25 или 26, в которой большинство включений имеют размер в диапазоне от 2 до 12 микрон.
28. Тонкая стальная лента по п.25 или 26, в которой затвердевшая сталь имеет содержание кислорода, определяемое содержанием общего кислорода в диапазоне от 100 частей на миллион до 250 частей на миллион и содержанием свободного кислорода от 30 до 50 частей на миллион в расплавленной стали, из которой изготовлена лента.
29. Тонкая стальная лента с высокой температурой укрупнения аустенитных зерен, произведенная двухвалковым литьем с толщиной менее чем 5 мм и сформованная из затвердевшей стали, содержащей распределенные оксидные включения, отражающими содержание общего кислорода в диапазоне от 100 частей на миллион до 250 частей на миллион и содержание свободного кислорода от 30 до 50 частей на миллион в произведенной стали, из которой изготовлена лента.
2
2
3
30. Тонкая стальная лента по п.29, в которой большая часть затвердевшей стали представляет собой раскисленную кремнием/марганцем сталь, и включения включают в себя любой один или более из MnO, SiO и AlO.
31. Тонкая стальная лента по п.29 или 30, в которой большинство включений имеют размер в диапазоне от 2 до 12 микрон.
32. Тонкая стальная лента с высокой температурой укрупнения аустенитных зерен, произведенная двухвалковым литьем с толщиной менее чем 5 мм и сформованная из затвердевшей стали, содержащей распределенные оксидные включения, отражающие содержание общего кислорода в диапазоне от 70 частей на миллион до 250 частей на миллион и содержание свободного кислорода от 20 до 60 частей на миллион в произведенной стали, из которой изготовлена лента.
2
2
3
33. Тонкая стальная лента по п.32, в которой большая часть затвердевшей стали представляет собой раскисленную кремнием/марганцем сталь, и включения включают в себя любой один или более из MnO, SiO и AlO.
34. Тонкая стальная лента по п.32 или 33, в которой большинство включений имеют размер в диапазоне от 2 до 12 микрон.